【手続補正書】
【提出日】平成23年8月19日(2011.8.19)
【手続補正１】
【補正対象書類名】特許請求の範囲
【補正対象項目名】全文
【補正方法】変更
【補正の内容】
【特許請求の範囲】
【請求項１】
糸中のポリマー繊維およびモダクリル繊維の１００重量部を基準として、
ａ）４，４’ジアミノジフェニルスルホン、３，３’ジアミノジフェニルスルホン、およびそれらの混合物からなる群より選択されたモノマーから誘導されたポリマーまたはコポリマーを含有する２５〜８０重量部のポリマーステープルファイバーと；
ｂ）２０〜７５重量部のモダクリル繊維と
を含む難燃性紡績糸。
【請求項２】
糸中のポリマーステープルファイバーおよびモダクリル繊維の１００重量部を基準として、前記ポリマーステープルファイバーが５０〜７５重量部の量で存在し、前記モダクリル繊維が２５〜５０重量部の量で存在する請求項１に記載の難燃性紡績糸。
【請求項３】
糸中のポリマーステープルファイバーおよびモダクリル繊維の１００重量部を基準として、前記ポリマーステープルファイバーが６０〜７０重量部の量で存在し、前記モダクリル繊維が３０〜４０重量部の量で存在する請求項２に記載の難燃性紡績糸。
【請求項４】
前記ポリマーステープルファイバーに使用されるポリマーまたはコポリマーの少なくとも８０モルパーセントがスルホンアミンモノマーまたはスルホンアミンモノマーの混合物から誘導される請求項１に記載の難燃性紡績糸。
【請求項５】
前記高分子ポリマーが、塩化テレフタロイル、塩化イソフタロイル、およびそれらの混合物の群より選択されたモノマーから誘導されたポリマーまたはコポリマーをさらに含有する請求項１に記載の難燃性紡績糸。
【請求項６】
請求項１に記載の糸を含む織布。
【請求項７】
請求項１に記載の糸を含む防護服。
【請求項８】
糸中のポリマー繊維、モダクリル繊維、パラ−アラミド繊維、および帯電防止繊維の１００重量部を基準として、
ａ）４，４’ジアミノジフェニルスルホン、３，３’ジアミノジフェニルスルホン、およびそれらの混合物からなる群より選択されたモノマーから誘導されたポリマーまたはコポリマーを含有する２５〜８０重量部のポリマーステープルファイバーと；
ｂ）２０〜６９重量部のモダクリル繊維と；
ｃ）５〜１５重量部のパラ−アラミド繊維と；
ｄ）１〜５重量部の帯電防止繊維と
を含む難燃性紡績糸。
【請求項９】
前記ポリマーステープルファイバーに使用されるポリマーまたはコポリマーの少なくとも８０モルパーセントがスルホンアミンモノマーまたはスルホンアミンモノマーの混合物から誘導される請求項８に記載の難燃性紡績糸。
【請求項１０】
前記パラ−アラミド繊維がポリ（パラフェニレンテレフタルアミド）繊維である請求項８に記載の難燃性紡績糸。
【請求項１１】
請求項８に記載の糸を含む織布。
【請求項１２】
請求項８に記載の糸を含む防護服。
【請求項１３】
ａ）糸中のポリマー繊維およびモダクリル繊維の１００重量部を基準として、４，４’ジアミノジフェニルスルホン、３，３’ジアミノジフェニルスルホン、およびそれらの混合物からなる群より選択されたモノマーから誘導されたポリマーまたはコポリマーを含有する２５〜８０重量部のポリマーステープルファイバーと；２０〜７５重量部のモダクリル繊維との繊維混合物を形成する工程と；
ｂ）この繊維混合物を紡績スフ糸へ紡績する工程と
を含む難燃性紡績糸の製造方法。
【請求項１４】
糸中のポリマーステープルファイバーおよびモダクリル繊維の１００重量部を基準として、前記ポリマーステープルファイバーが５０〜７５重量部の量で存在し、前記モダクリル繊維が２５〜５０重量部の量で存在する請求項１３に記載の難燃性紡績糸の製造方法。
【請求項１５】
糸中のポリマーステープルファイバーおよびモダクリル繊維の１００重量部を基準として、前記ポリマーステープルファイバーが６０〜７０重量部の量で存在し、前記モダクリル繊維が３０〜４０重量部の量で存在する請求項１４に記載の難燃性紡績糸の製造方法。
【手続補正２】
【補正対象書類名】明細書
【補正対象項目名】００５３
【補正方法】変更
【補正の内容】
【００５３】
実施例３
型紙によって布を布原型にカットし、これらの原型を縫い合わせて産業で保護衣として使用するための防護カバーオールを形成することによって、衣類をはじめとする保護物品へ実施例１および２の布を仕立て上げる。同様に、布を布原型にカットし、これらの原型を縫い合わせて防護シャツおよび防護ズボン１着を含む保護衣組み合わせを形成する。必要ならば、布をカットし、縫って、カバーオール、頭巾、袖、およびエプロンなどの他の保護衣構成要素を形成する。
次に、本発明の態様を示す。
1.  糸中のポリマー繊維およびモダクリル繊維の１００重量部を基準として、
ａ）４，４’ジアミノジフェニルスルホン、３，３’ジアミノジフェニルスルホン、およびそれらの混合物からなる群より選択されたモノマーから誘導されたポリマーまたはコポリマーを含有する２５〜８０重量部のポリマーステープルファイバーと；
ｂ）２０〜７５重量部のモダクリル繊維と
を含む難燃性紡績糸。
2.  糸中のポリマーステープルファイバーおよびモダクリル繊維の１００重量部を基準として、前記ポリマーステープルファイバーが５０〜７５重量部の量で存在し、前記モダクリル繊維が２５〜５０重量部の量で存在する上記１に記載の難燃性紡績糸。
3.  糸中のポリマーステープルファイバーおよびモダクリル繊維の１００重量部を基準として、前記ポリマーステープルファイバーが６０〜７０重量部の量で存在し、前記モダクリル繊維が３０〜４０重量部の量で存在する上記２に記載の難燃性紡績糸。
4.  前記ポリマーステープルファイバーに使用されるポリマーまたはコポリマーの少なくとも８０モルパーセントがスルホンアミンモノマーまたはスルホンアミンモノマーの混合物から誘導される上記１に記載の難燃性紡績糸。
5.  前記高分子ポリマーが、塩化テレフタロイル、塩化イソフタロイル、およびそれらの混合物の群より選択されたモノマーから誘導されたポリマーまたはコポリマーをさらに含有する上記１に記載の難燃性紡績糸。
6.  上記１に記載の糸を含む織布。
7.  上記１に記載の糸を含む防護服。
8.  糸中のポリマー繊維、モダクリル繊維、パラ−アラミド繊維、および帯電防止繊維の１００重量部を基準として、
ａ）４，４’ジアミノジフェニルスルホン、３，３’ジアミノジフェニルスルホン、およびそれらの混合物からなる群より選択されたモノマーから誘導されたポリマーまたはコポリマーを含有する２５〜８０重量部のポリマーステープルファイバーと；
ｂ）２０〜６９重量部のモダクリル繊維と；
ｃ）５〜１５重量部のパラ−アラミド繊維と；
ｄ）１〜５重量部の帯電防止繊維と
を含む難燃性紡績糸。
9.  前記ポリマーステープルファイバーに使用されるポリマーまたはコポリマーの少なくとも８０モルパーセントがスルホンアミンモノマーまたはスルホンアミンモノマーの混合物から誘導される上記８に記載の難燃性紡績糸。
10.  前記パラ−アラミド繊維がポリ（パラフェニレンテレフタルアミド）繊維である上記８に記載の難燃性紡績糸。
11.  上記８に記載の糸を含む織布。
12.  上記８に記載の糸を含む防護服。
13.  ａ）糸中のポリマー繊維およびモダクリル繊維の１００重量部を基準として、４，４’ジアミノジフェニルスルホン、３，３’ジアミノジフェニルスルホン、およびそれらの混合物からなる群より選択されたモノマーから誘導されたポリマーまたはコポリマーを含有する２５〜８０重量部のポリマーステープルファイバーと；２０〜７５重量部のモダクリル繊維との繊維混合物を形成する工程と；
ｂ）この繊維混合物を紡績スフ糸へ紡績する工程と
を含む難燃性紡績糸の製造方法。
14.  糸中のポリマーステープルファイバーおよびモダクリル繊維の１００重量部を基準として、前記ポリマーステープルファイバーが５０〜７５重量部の量で存在し、前記モダクリル繊維が２５〜５０重量部の量で存在する上記１３に記載の難燃性紡績糸の製造方法。
15.  糸中のポリマーステープルファイバーおよびモダクリル繊維の１００重量部を基準として、前記ポリマーステープルファイバーが６０〜７０重量部の量で存在し、前記モダクリル繊維が３０〜４０重量部の量で存在する上記１４に記載の難燃性紡績糸の製造方法。
16.  前記ポリマーステープルファイバーに使用されるポリマーまたはコポリマーの少なくとも８０モルパーセントがスルホンアミンモノマーまたはスルホンアミンモノマーの混合物から誘導される上記１３に記載の難燃性紡績糸の製造方法。
17.  前記高分子ポリマーが塩化テレフタロイル、塩化イソフタロイル、およびそれらの混合物の群より選択されたモノマーから誘導されたポリマーまたはコポリマーをさらに含有する上記１３に記載の難燃性紡績糸の製造方法。
18.  前記繊維混合物が、糸中のポリマー繊維、モダクリル繊維、およびパラ−アラミド繊維の１００重量部を基準として、５〜１５重量部のパラ−アラミド繊維をさらに含む上記１３に記載の難燃性紡績糸の製造方法。